(57)【要約】【課題】耐摩耗性と耐チップカット性に優れるタイヤトレッドおよび該タイヤトレッドを備えるタイヤを提供すること。【解決手段】窒素含有量０．５０質量％以下の改質天然ゴム４０〜７５質量％、スチレンブタジエンゴム５〜３５質量％を含むゴム成分１００質量部、窒素吸着比表面積１８０ｍ2／ｇ以上のシリカ１０〜６０質量部、シリカ１００質量部に対して、所定のシランカップリング剤３〜１５質量部を含むゴム組成物により構成されたタイヤトレッド。【選択図】なし【特許請求の範囲】
【請求項１】
窒素含有量０．５０質量％以下の改質天然ゴム４０〜７５質量％、スチレンブタジエンゴム５〜３５質量％を含むゴム成分１００質量部、
窒素吸着比表面積１８０ｍ2／ｇ以上のシリカ１０〜６０質量部、
シリカ１００質量部に対して、下記式（１）で示される結合単位Ｉと下記式（２）で示される結合単位ＩＩとを含む化合物であるシランカップリング剤３〜１５質量部
を含むゴム組成物により構成されたタイヤトレッド。
【化１】
2018188566.tif 000008
【化２】
2018188566.tif 000009
（式中、Ｒ1は水素、ハロゲン、分岐若しくは非分岐の炭素数１〜３０のアルキル基、分岐若しくは非分岐の炭素数２〜３０のアルケニル基、分岐若しくは非分岐の炭素数２〜３０のアルキニル基、または該アルキル基の末端の水素が水酸基若しくはカルボキシル基で置換されたものを示す。Ｒ2は分岐若しくは非分岐の炭素数１〜３０のアルキレン基、分岐若しくは非分岐の炭素数２〜３０のアルケニレン基、または分岐若しくは非分岐の炭素数２〜３０のアルキニレン基を示す。Ｒ1とＲ2とで環構造を形成してもよい。）
【請求項２】
ゴム成分が、ブタジエンゴム０超〜４５質量％をさらに含むものである、請求項１記載のタイヤトレッド。
【請求項３】
ゴム組成物が、カーボンブラックをさらに含むものである、請求項１または２記載のタイヤトレッド。
【請求項４】
カーボンブラックの窒素吸着比表面積が８０ｍ2／ｇ以上である、請求項３記載のタイヤトレッド。
【請求項５】
改質天然ゴムが、天然ゴムをケン化処理したものである、請求項１〜４のいずれか１項に記載のタイヤトレッド。
【請求項６】
請求項１〜５のいずれか１項に記載のタイヤトレッドを備えるタイヤ。
【発明の詳細な説明】
【技術分野】
【０００１】
本発明は、所定のゴム組成物により構成されたタイヤトレッド、および、該タイヤトレッドを備えるタイヤに関する。
【背景技術】
【０００２】
車両輸送を担うタイヤには、燃料代の高騰や環境規制の導入による経費増大等の理由から、低燃費性（低発熱性）が重要な特性となってきている。さらに、タイヤには、耐久性能も求められている。特に、トレッドゴムにはチップカットなどの損傷が発生するため、チップカットに対する耐久性能（耐チップカット性）を確保する必要がある。このため、トレッドゴムには低発熱性や高いゴム強度が得られる天然ゴムが多く用いられる。
【０００３】
また、耐久性能としては、耐摩耗性も要求されており、この目的では、例えば、ブタジエンゴムを配合して耐摩耗性の向上が図られている。しかし、ブタジエンゴムを配合すると、耐摩耗性の改善傾向はみられるものの、耐チップカット性が悪化するため、これらの性能の両立は困難であった。
【０００４】
例えば、特許文献１では、低燃費性を改善する方法として、アミノ基およびアルコキシ基を含有する有機ケイ素化合物で変性されたジエン系ゴム（変性ゴム）を用いる方法が提案されているが、耐摩耗性と耐チップカット性とを両立することは検討されていない。
【先行技術文献】
【特許文献】
【０００５】
【特許文献１】特開２０００−３４４９５５号公報
【発明の概要】
【発明が解決しようとする課題】
【０００６】
本発明は、耐摩耗性と耐チップカット性に優れるゴム組成物により構成されたタイヤトレッド、および、該タイヤトレッドを備えるタイヤを提供することを目的とする。
【課題を解決するための手段】
【０００７】
本発明者は、鋭意検討の結果、改質天然ゴムとスチレンブタジエンゴムとを含むゴム成分に、所定のシリカと高反応性のシランカップリング剤とを適用することより、前記課題を解決できることを見出し、さらに検討を重ねて本発明を完成した。
【０００８】
すなわち、本発明は、
［１］窒素含有量０．５０質量％以下、好ましくは０．４０質量％以下、より好ましくは０．３０質量％以下、さらに好ましくは０．２０質量％以下、さらに好ましくは０．１０質量％以下の改質天然ゴム４０〜７５質量％、好ましくは４５〜７５質量％、より好ましくは５０〜７５質量％、さらに好ましくは５５〜７５質量％、スチレンブタジエンゴム５〜３５質量％、好ましくは１０〜３０質量％、より好ましくは１５〜３０質量％、さらに好ましくは２０〜３０質量％を含むゴム成分１００質量部、
窒素吸着比表面積１８０ｍ2／ｇ以上、好ましくは１８０〜５００ｍ2／ｇ、より好ましくは１９０〜５００ｍ2／ｇ、さらに好ましくは２００〜５００ｍ2／ｇ、さらに好ましくは２００〜３００ｍ2／ｇのシリカ１０〜６０質量部、好ましくは１５〜５０質量部、より好ましくは２０〜４０質量部、
シリカ１００質量部に対して、下記式（１）で示される結合単位Ｉと下記式（２）で示される結合単位ＩＩとを含む化合物であるシランカップリング剤３〜１５質量部、好ましくは４〜１２質量部、より好ましくは５〜１０質量部
を含むゴム組成物により構成されたタイヤトレッド、
【０００９】
【化１】
2018188566.tif 000002
【化２】
2018188566.tif 000003
【００１０】
（式中、Ｒ1は水素、ハロゲン、分岐若しくは非分岐の炭素数１〜３０、好ましくは１〜１２のアルキル基、分岐若しくは非分岐の炭素数２〜３０、好ましくは２〜１２のアルケニル基、分岐若しくは非分岐の炭素数２〜３０、好ましくは２〜１２のアルキニル基、または該アルキル基の末端の水素が水酸基若しくはカルボキシル基で置換されたものを示す。Ｒ2は分岐若しくは非分岐の炭素数１〜３０、好ましくは１〜１２のアルキレン基、分岐若しくは非分岐の炭素数２〜３０、好ましくは２〜１２のアルケニレン基、または分岐若しくは非分岐の炭素数２〜３０、好ましくは２〜１２のアルキニレン基を示す。Ｒ1とＲ2とで環構造を形成してもよい。）
【００１１】
［２］ゴム成分が、ブタジエンゴム０超〜４５質量％、好ましくは３〜４５質量％、より好ましくは５〜４５質量％、さらに好ましくは５〜４０質量％、さらに好ましくは５〜３５質量％、さらに好ましくは５〜３０質量％をさらに含むものである、上記［１］記載のタイヤトレッド、
［３］ゴム組成物が、カーボンブラックをさらに含むものである、上記［１］または［２］記載のタイヤトレッド、
［４］カーボンブラックの窒素吸着比表面積が８０ｍ2／ｇ以上、好ましくは８０〜３００ｍ2／ｇ、より好ましくは１００〜３００ｍ2／ｇ、さらに好ましくは１２０〜３００ｍ2／ｇ、さらに好ましくは１５０〜３００ｍ2／ｇ、さらに好ましくは１７５〜２５０ｍ2／ｇである、上記［３］記載のタイヤトレッド、
［５］改質天然ゴムが、天然ゴムをケン化処理したものである、上記［１］〜［４］のいずれかに記載のタイヤトレッド、
［６］上記［１］〜［５］のいずれかに記載のタイヤトレッドを備えるタイヤ、
に関する。
【発明の効果】
【００１２】
本発明のタイヤトレッドおよび該タイヤトレッドを備えるタイヤは、耐摩耗性と耐チップカット性に優れる。また、本発明のタイヤトレッドおよび該タイヤトレッドを備えるタイヤは、低燃費性（低発熱性）においても優れ得るものである。
【発明を実施するための形態】
【００１３】
本発明の一実施形態である所定のタイヤトレッドは、窒素含有量０．５０質量％以下の改質天然ゴム４０〜７５質量％、スチレンブタジエンゴム５〜３５質量％を含むゴム成分１００質量部、窒素吸着比表面積１８０ｍ2／ｇ以上のシリカ１０〜６０質量部、シリカ１００質量部に対して、前記式（１）で示される結合単位Ｉと前記式（２）で示される結合単位ＩＩとを含む化合物であるシランカップリング剤３〜１５質量部を含むゴム組成物により構成されたタイヤトレッドであることを特徴とする。
【００１４】
理論に拘束されることは意図しないが、本発明では、天然ゴム（ＮＲ）とスチレンブタジエンゴム（ＳＢＲ）とを含むゴム成分において、予めＮＲの不純物を除去して高純度化し、かつ、シランカップリング剤として高反応性のものを使用することで、ＮＲとシランカップリング剤との反応性が向上し、通常、シリカが偏在しやすいＳＢＲ相ではなく、メインポリマーであるＮＲ相へもシリカの分配を促すことができ、その結果、ゴム組成物全体が均一に補強され、耐摩耗性および耐チップカット性が向上するものと考えられる。
【００１５】
＜ゴム成分＞
ゴム成分としては、所定の改質天然ゴム、スチレンブタジエンゴムを含むものである。
【００１６】
（改質天然ゴム）
改質天然ゴムとは、天然ゴムラテックスに含まれる天然ポリイソプレノイド成分以外の、主にタンパク質を低減、除去した天然ゴム（好ましくは、リン脂質やゲル分などの不純物も除去した天然ゴム）である。天然ゴムラテックスに含まれる天然ゴム粒子は、イソプレノイド成分が、不純物成分に被覆されているような構造となっている。天然ゴム粒子表面の不純物を取り除くことにより、イソプレノイド成分の構造が変化して配合剤との相互作用も変化するため、エネルギーロスが減少する、耐久性が向上するといった効果が得られると推察される。また、天然ゴムラテックスの不純物を取り除くことにより、天然ゴム特有の臭気を低減することもできる。
【００１７】
改質処理としては、ケン化処理、酵素処理、超音波や遠心分離などの機械的処理など、公知の方法が限定なく用いられるが、なかでも、生産効率、コスト、白色充填剤の分散性の観点から、ケン化処理が好ましい。
【００１８】
天然ゴムラテックスとしては、ヘベア樹をタッピングして採取した生ラテックス（フィールドラテックス）や、生ラテックスを遠心分離法やクリーミング法によって濃縮した濃縮ラテックス（精製ラテックス、常法によりアンモニアを添加したハイアンモニアラテックス、亜鉛華とＴＭＴＤ（テトラメチルチウラムジスルフィド）とアンモニアとによって安定化させたＬＡＴＺラテックスなど）などが挙げられる。なかでも、ｐＨコントロールによる改質が容易であるという理由から、フィールドラテックスを用いることが好ましい。
【００１９】
天然ゴムラテックス中のゴム成分（固形ゴム分）は、攪拌効率等の観点から、５〜４０質量％が好ましく、１０〜３０質量％がより好ましい。
【００２０】
ケン化処理の方法としては、例えば、特開２０１０−１３８３５９号公報、特開２０１０−１７４１６９号公報に記載の方法などが挙げられる。具体的には、天然ゴムラテックスに、塩基性化合物と、必要に応じて界面活性剤とを添加し、所定温度で一定時間静置することで実施でき、必要に応じて攪拌などを行ってもよい。
【００２１】
前記塩基性化合物としては特に限定されないが、タンパク質などの除去性能の点から、塩基性無機化合物が好適である。塩基性無機化合物としては、アルカリ金属水酸化物、アルカリ土類金属水酸化物などの金属水酸化物；アルカリ金属炭酸塩、アルカリ土類金属炭酸塩などの金属炭酸塩；アルカリ金属炭酸水素塩などの金属炭酸水素塩；アルカリ金属リン酸塩などの金属リン酸塩；アルカリ金属酢酸塩などの金属酢酸塩；アルカリ金属水素化物などの金属水素化物；アンモニアなどが挙げられる。
【００２２】
アルカリ金属水酸化物としては、水酸化リチウム、水酸化ナトリウム、水酸化カリウムなどが挙げられる。アルカリ土類金属水酸化物としては、水酸化マグネシウム、水酸化カルシウム、水酸化バリウムなどが挙げられる。アルカリ金属炭酸塩としては、炭酸リチウム、炭酸ナトリウム、炭酸カリウムなどが挙げられる。アルカリ土類金属炭酸塩としては、炭酸マグネシウム、炭酸カルシウム、炭酸バリウムなどが挙げられる。アルカリ金属炭酸水素塩としては、炭酸水素リチウム、炭酸水素ナトリウム、炭酸水素カリウムなどが挙げられる。アルカリ金属リン酸塩としては、リン酸ナトリウム、リン酸水素ナトリウムなどが挙げられる。アルカリ金属酢酸塩としては、酢酸ナトリウム、酢酸カリウムなどが挙げられる。アルカリ金属水素化物としては、水素化ナトリウム、水素化カリウムなどが挙げられる。なかでも、ケン化効率と処理の容易さの観点から、金属水酸化物、金属炭酸塩、金属炭酸水素塩、金属リン酸塩、アンモニアが好ましく、アルカリ金属水酸化物である水酸化ナトリウム、水酸化カリウムがさらに好ましい。これらの塩基性化合物は、単独で用いてもよく、２種以上を併用してもよい。
【００２３】
前記界面活性剤としては特に限定されず、ポリオキシエチレンアルキルエーテル硫酸エステル塩などの公知のアニオン系界面活性剤、ノニオン系界面活性剤、両性界面活性剤などが挙げられるが、ゴムを凝固させず良好にケン化できるという点から、ポリオキシエチレンアルキルエーテル硫酸エステル塩などのアニオン系界面活性剤が好適である。なお、ケン化処理において、塩基性化合物および界面活性剤の添加量、ケン化処理の温度および時間は、適宜設定すればよい。
【００２４】
凝固乾燥工程は、改質工程で得られた高純度化物を凝固させた後、凝固物を乾燥させることで改質天然ゴムを得る工程である。凝固乾燥工程で得られた天然ゴムは、前の改質工程で天然ゴム粒子表面の不純物が取り除かれているため、これを含有するゴム組成物はゴム物性に優れると考えられる。
【００２５】
凝固方法としては、特に限定されず、ギ酸、酢酸、硫酸などの酸を添加してｐＨを４〜７に調整し、必要に応じてさらに高分子凝集剤を添加して攪拌する方法などが挙げられる。凝固を行うことにより改質物のゴム分を凝集させ、凝固ゴムを得ることができる。
【００２６】
乾燥方法としては特に限定されず、例えば、ＴＳＲなど通常の天然ゴムの製造方法の乾燥工程で使用されるトロリー式ドライヤー、真空乾燥機、エアドライヤー、ドラムドライヤーなどの通常の乾燥機を用いて実施できる。
【００２７】
乾燥は、得られた凝固ゴムを洗浄した後に行うことが好ましい。洗浄方法としては、ゴム全体に含まれる不純物が十分に除去可能な手段であれば特に限定されず、例えば、ゴム分を水で希釈して洗浄後、遠心分離する方法、静置してゴムを浮かせ、水相のみを排出してゴム分を取り出す方法などが挙げられる。またさらに、洗浄を、得られた凝固ゴムを塩基性化合物で処理した後に行うと、凝固時にゴム内に閉じ込められた不純物を再溶解してから洗浄することができ、凝固ゴム中に強く付着した不純物も除去できる。
【００２８】
改質天然ゴムにおいて、窒素含有量は０．５０質量％以下である。このような範囲とすることで、発明の効果が発揮される。窒素含有量は、好ましくは、０．４０質量％以下、より好ましくは０．３０質量％以下、さらに好ましくは０．２０質量％以下、さらに好ましくは０．１０質量％以下である。窒素含有量は、例えばケルダール法等、従来の方法で測定することができる。窒素は、蛋白質に由来するものである。なお、窒素含有量の下限値については、少ない方が好ましい。例えば、０．０６質量％や０．０１質量％であれば、十分に低い値であると考えられる。
【００２９】
改質天然ゴムは、リン含有量が２００ｐｐｍ以下であることが好ましい。このような範囲とすることで、低燃費性などゴム物性が向上する傾向がある。該リン含有量は、１５０ｐｐｍ以下が好ましく、１００ｐｐｍ以下がより好ましい。ここで、リン含有量は、例えばＩＣＰ発光分析等、従来の方法で測定することができる。リンは、リン脂質（リン化合物）に由来するものである。
【００３０】
改質天然ゴム中のゲル含有率は、２０質量％以下であることが好ましい。このような範囲とすることで、低燃費性などのゴム物性が向上する傾向がある。該ゲル含有率は、１０質量％以下がより好ましく、７質量％以下がさらに好ましい。ゲル含有率とは、非極性溶媒であるトルエンに対する不溶分として測定した値を意味し、以下においては単に「ゲル含有率」または「ゲル分」と称することがある。ゲル分の含有率の測定方法は次のとおりである。まず、天然ゴム試料を脱水トルエンに浸し、暗所に遮光して１週間放置後、トルエン溶液を１．３×１０5ｒｐｍで３０分間遠心分離して、不溶のゲル分とトルエン可溶分とを分離する。不溶のゲル分にメタノールを加えて固形化した後、乾燥し、ゲル分の質量と試料の元の質量との比からゲル含有率が求められる。
【００３１】
改質天然ゴムのゴム成分中の含有量は、４０〜７５質量％である。改質天然ゴムの含有量がこの範囲をはずれると、発明の効果が十分に発揮されない傾向がある。改質天然ゴムの含有量は、好ましくは、４５質量％以上、より好ましくは５０質量％以上である。一方、改質天然ゴムの含有量は、好ましくは７０質量％以下、より好ましくは６５質量％以下、さらに好ましくは６０質量％以下である。
【００３２】
（ＳＢＲ）
ＳＢＲとしては、特に限定されず、例えば未変性の乳化重合スチレンブタジエンゴム（Ｅ−ＳＢＲ）や溶液重合スチレンブタジエンゴム（Ｓ−ＳＢＲ）、これらを変性した変性乳化重合スチレンブタジエンゴム（変性Ｅ−ＳＢＲ）や変性溶液重合スチレンブタジエンゴム（変性Ｓ−ＳＢＲ）などの変性ＳＢＲが挙げられる。またＳＢＲとしては、伸展油を加えて柔軟性を調整した油展タイプのものと、伸展油を加えない非油展タイプのものとがあるが、このいずれも使用可能である。
【００３３】
これらのうち、変性ＳＢＲを用いることが好ましい。変性ＳＢＲとしては、スチレン含有量が１５〜５０質量％、重量平均分子量（Ｍｗ）が２０万以上、末端変性率が３０〜１００％のスチレンブタジエンゴムであれば、特に限定されるものではなく、溶液重合ＳＢＲ（Ｓ−ＳＢＲ）、乳化重合ＳＢＲ（Ｅ−ＳＢＲ）のいずれも使用することができ、また、末端変性のみならず、主鎖が変性されたＳＢＲ、スズ、ケイ素化合物などでカップリングされたＳＢＲ（縮合物、分岐構造を有するものなど）も使用することができる。末端変性基としては、シリカと親和性のある基であれば特に限定されるものではなく、導入される基は、例えば、アルコキシシリル基、アミノ基、水酸基、グリシジル基、アミド基、カルボキシル基、エーテル基、チオール基、シアノ基、炭化水素基、イソシアネート基、イミノ基、イミダゾール基、ウレア基、カルボニル基、オキシカルボニル基、スルフィド基、ジスルフィド基、スルホニル基、スルフィニル基、チオカルボニル基、アンモニウム基、イミド基、ヒドラゾ基、アゾ基、ジアゾ基、ニトリル基、ピリジル基、アルコキシ基、オキシ基、エポキシ基、スズやチタンなどの金属原子などが一例として挙げられる。なお、これらの官能基は、置換基を有していてもよい。なかでも、１，２，３級アミノ基（特に、グリシジルアミノ基）、エポキシ基、水酸基、アルコキシ基（好ましくは炭素数１〜６のアルコキシ基）、アルコキシシリル基（好ましくは炭素数１〜６のアルコキシシリル基）、炭化水素基が好ましい。変性ＳＢＲは、例えば、特開２０１４−１９８４１号公報に記載された方法により製造することができる。
【００３４】
ＳＢＲのスチレン含量は、十分なグリップ性およびゴム強度が得られるという理由から、５．０質量％以上が好ましく、１０．０質量％以上がより好ましい。また、ＳＢＲのスチレン含有量は、低燃費性の観点から、６０．０質量％以下が好ましく、５０．０質量％以下がより好ましい。なお、本明細書におけるＳＢＲのスチレン含量は、1Ｈ−ＮＭＲ測定により算出される値である。
【００３５】
ＳＢＲのビニル含量（１，２−結合ブタジエン単位量）は、十分なグリップ性およびゴム強度が得られるという理由から、１０．０％以上が好ましく、１５．０％以上がより好ましい。また、ＳＢＲのビニル含量は、低燃費性の観点から、６５．０％以下が好ましく、６０．０％以下がより好ましい。なお、本明細書におけるＳＢＲのビニル含量は、赤外吸収スペクトル分析法によって測定できる。
【００３６】
ＳＢＲのゴム成分中の含有量は、５〜３５質量％である。ＳＢＲの含有量がこの範囲をはずれると、発明の効果が十分に発揮されない傾向がある。ＳＢＲの含有量は、好ましくは、１０質量％以上、より好ましくは１５質量％以上、さらに好ましくは２０質量％以上である。一方、ＳＢＲの含有量は、好ましくは３０質量％以下である。なお、ＳＢＲとして油展タイプのＳＢＲを用いる場合は、当該油展タイプのＳＢＲ中に含まれる固形分としてのＳＢＲ自体の含有量をゴム成分中の含有量とする。
【００３７】
（その他のゴム成分）
その他のゴム成分としては、例えば、非改質天然ゴム（ＮＲ）、エポキシ化天然ゴム（ＥＮＲ）、イソプレンゴム（ＩＲ）、ブタジエンゴム（ＢＲ）、スチレンイソプレンゴム（ＳＩＲ）、スチレンイソプレンブタジエンゴム（ＳＩＢＲ）、エチレンプロピレンジエンゴム（ＥＰＤＭ）、クロロプレンゴム（ＣＲ）、アクリロニトリルブタジエンゴム（ＮＢＲ）などが挙げられる。なかでも、耐摩耗性、低温特性および耐屈曲亀裂成長性に優れるという理由からは、ＢＲを使用することが好ましい。その他のゴム成分は１種または２種以上を使用することができる。
【００３８】
ＢＲとしては、この分野で通常使用されるものをいずれも好適に使用することができるが、優れた耐摩耗性が得られるという点から、シス含量（シス１，４結合含有率）が９０．０％以上のハイシスＢＲが好ましい。ＢＲのシス含量は、９５．０％以上がより好ましい。なお、本明細書におけるシス含量は、赤外吸収スペクトル分析法により測定される値である。
【００３９】
またＢＲとしては、充填剤との相互作用がより強固となり低燃費性に優れるという理由から、末端および／または主鎖が変性された変性ＢＲ、スズ、ケイ素化合物などでカップリングされた変性ＢＲ（縮合物、分岐構造を有するものなど）を用いることもでき、シリカとの反応の点からは、シリカと相互作用を持つ官能基により末端および／または主鎖が変性された変性ＢＲ、特に、シリル基、アミノ基、アミド基、水酸基、およびエポキシ基からなる群から選ばれる少なくとも１種を有する変性ＢＲを用いることもできる。
【００４０】
ＢＲを含有する場合のゴム成分中の含有量は、耐摩耗性の観点から、０超質量％以上であればよく、好ましくは３質量％以上、より好ましくは５質量％以上である。また、ＢＲのゴム成分中の含有量は、耐摩耗性の観点から、４５質量％以下が好ましく、より好ましくは４０質量％以下、より好ましくは３５質量％以下、さらに好ましくは３０質量％以下である。
【００４１】
＜充填剤＞
充填剤としては、所定のシリカが用いられるが、さらにその他の充填剤を用いてもよい。そのような充填剤としては、例えば、カーボンブラック、炭酸カルシウム、クレーなどこの分野で一般的に使用される充填剤をいずれも用いることができる。充填剤として、シリカ以外のものを用いる場合、そのような充填剤としては、カーボンブラックが好ましい。
【００４２】
（シリカ）
シリカとしては特に限定されず、例えば、乾式法シリカ（無水ケイ酸）、湿式法シリカ（含水ケイ酸）等が挙げられるが、シラノール基が多いという理由から、湿式法シリカが好ましい。
【００４３】
シリカの窒素吸着比表面積（Ｎ2ＳＡ）は１８０ｍ2／ｇ以上である。シリカのＮ2ＳＡが１８０ｍ2／ｇ未満では、本発明の効果が十分に発揮されない傾向がある。Ｎ2ＳＡは、１９０ｍ2／ｇ以上が好ましく、２００ｍ2／ｇ以上がより好ましい。また、Ｎ2ＳＡは、低燃費性および加工性の観点から、５００ｍ2／ｇ以下が好ましく、３００ｍ2／ｇ以下がより好ましい。なお、本明細書におけるシリカのＮ2ＳＡは、ＡＳＴＭ  Ｄ３０３７−８１に準じてＢＥＴ法で測定される値である。
【００４４】
このようにＮ2ＳＡの大きいシリカは、微粒子シリカとして知られており、一般的に分散のコントロールが困難であるが、本実施形態では上述のとおり、ゴム組成物におけるシリカの偏在を抑制することができ、優れたゴム性能をバランスよく発現させることが可能である。
【００４５】
シリカの含有量は、ゴム成分１００質量部に対して、１０質量部〜６０質量部である。１０質量部未満では低発熱性が損なわれる傾向があり、６０質量部超ではシリカの十分な分散が困難になる傾向がある。シリカの含有量は、好ましくは１５質量部以上、より好ましくは２０質量部以上である。一方、シリカの含有量は、好ましくは５０質量部以下、より好ましくは４０質量部以下である。
【００４６】
（カーボンブラック）
カーボンブラックとしては、特に限定されず、ＧＰＦ、ＦＥＦ、ＨＡＦ、ＩＳＡＦ、ＳＡＦなどを、単独または２種以上を組合せて使用することができるが、中でも窒素吸着比表面積（Ｎ2ＳＡ）の大きないわゆる微粒子カーボンブラックを用いることが、発明の効果を十分に発揮する観点から好ましい。
【００４７】
カーボンブラックのＮ2ＳＡは、好ましくは８０ｍ2／ｇ以上、より好ましくは１００ｍ2／ｇ以上、さらに好ましくは１２０ｍ2／ｇ以上、さらに好ましくは１５０ｍ2／ｇ以上、さらに好ましくは１７５ｍ2／ｇ以上である。また、該Ｎ2ＳＡは、好ましくは３００ｍ2／ｇ以下、より好ましくは２５０ｍ2／ｇ以下である。なお、カーボンブラックのＮ2ＳＡは、ＪＩＳ  Ｋ  ６２１７のＡ法によって求められる。
【００４８】
カーボンブラックの含有量は、ゴム成分１００質量部に対して、１質量部以上が好ましく、１０質量部以上がより好ましい。また、カーボンブラックの含有量は、１００質量部以下が好ましく、７０質量部以下がより好ましい。カーボンブラックの含有量を前記の範囲内とすることで、良好な低燃費性および耐候性が得られる。
【００４９】
（充填剤の含有量）
シリカを含めた充填剤全体の含有量としては、ゴム成分１００質量部に対して、３０質量部〜１５０質量部であることが好ましい。前記の範囲内とすることで発明の効果が十分に発揮される傾向がある。充填剤の含有量は、好ましくは４０質量部以上、より好ましくは５０質量部以上、さらに好ましくは６０質量部以上である。一方、充填剤の含有量は、好ましくは１２０質量部以下、より好ましくは１００質量部以下、さらに好ましくは９０質量部以下である。
【００５０】
＜シランカップリング剤＞
シランカップリング剤は、下記式（１）で示される結合単位Ｉと下記式（２）で示される結合単位ＩＩとを含む化合物を含むものである。結合単位Ｉと結合単位ＩＩとを含むシランカップリング剤を配合することにより、良好な加工性を確保しながら、低燃費性能および耐摩耗性能を改善することができる。
【００５１】
【化３】
2018188566.tif 000004
【化４】
2018188566.tif 000005
【００５２】
（式中、Ｒ1は水素、ハロゲン、分岐若しくは非分岐の炭素数１〜３０のアルキル基、分岐若しくは非分岐の炭素数２〜３０のアルケニル基、分岐若しくは非分岐の炭素数２〜３０のアルキニル基、または該アルキル基の末端の水素が水酸基若しくはカルボキシル基で置換されたものを示す。Ｒ2は分岐若しくは非分岐の炭素数１〜３０のアルキレン基、分岐若しくは非分岐の炭素数２〜３０のアルケニレン基、または分岐若しくは非分岐の炭素数２〜３０のアルキニレン基を示す。Ｒ1とＲ2とで環構造を形成してもよい。）
【００５３】
式（１）で示される結合単位Ｉと式（２）で示される結合単位ＩＩとを含む化合物は、ビス−（３−トリエトキシシリルプロピル）テトラスルフィドなどのポリスルフィドシランに比べ、加工中の粘度上昇が抑制される。これは結合単位Ｉのスルフィド部分がＣ−Ｓ−Ｃ結合であるため、テトラスルフィドやジスルフィドに比べ熱的に安定であることから、ムーニー粘度の上昇が少ないためと考えられる。
【００５４】
また、３−メルカプトプロピルトリメトキシシランなどのメルカプトシランに比べ、スコーチタイムが抑制される。これは、結合単位ＩＩはメルカプトシランの構造を持っているが、結合単位Ｉの−Ｃ7Ｈ15部分が結合単位ＩＩの−ＳＨ基を覆うため、ポリマーと反応しにくく、スコーチ（ゴム焼け）が発生しにくいためと考えられる。
【００５５】
発明の効果が良好に得られるという点から、上記構造のシランカップリング剤において、結合単位Ｉの含有量は、好ましくは３０モル％以上、より好ましくは５０モル％以上であり、好ましくは９９モル％以下、より好ましくは９０モル％以下である。また、結合単位ＩＩの含有量は、好ましくは１モル％以上、より好ましくは５モル％以上、さらに好ましくは１０モル％以上であり、好ましくは７０モル％以下、より好ましくは６５モル％以下、さらに好ましくは５５モル％以下である。また、結合単位ＩおよびＩＩの合計含有量は、好ましくは９５モル％以上、より好ましくは９８モル％以上、さらに好ましくは１００モル％である。なお、結合単位Ｉ、ＩＩの含有量は、結合単位Ｉ、ＩＩがシランカップリング剤の末端に位置する場合も含む量である。結合単位Ｉ、ＩＩがシランカップリング剤の末端に位置する場合の形態は特に限定されず、結合単位Ｉ、ＩＩを示す式（１）、（２）と対応するユニットを形成していればよい。
【００５６】
Ｒ1のハロゲンとしては、塩素、臭素、フッ素などが挙げられる。
【００５７】
Ｒ1の分岐若しくは非分岐の炭素数１〜３０のアルキル基としては、メチル基、エチル基、ｎ−プロピル基、イソプロピル基、ｎ−ブチル基、ｉｓｏ−ブチル基、ｓｅｃ−ブチル基、ｔｅｒｔ−ブチル基、ペンチル基、へキシル基、へプチル基、２−エチルヘキシル基、オクチル基、ノニル基、デシル基等が挙げられる。該アルキル基の炭素数は、好ましくは１〜１２である。
【００５８】
Ｒ1の分岐若しくは非分岐の炭素数２〜３０のアルケニル基としては、ビニル基、１−プロペニル基、２−プロペニル基、１−ブテニル基、２−ブテニル基、１−ペンテニル基、２−ペンテニル基、１−ヘキセニル基、２−ヘキセニル基、１−オクテニル基等が挙げられる。該アルケニル基の炭素数は、好ましくは２〜１２である。
【００５９】
Ｒ1の分岐若しくは非分岐の炭素数２〜３０のアルキニル基としては、エチニル基、プロピニル基、ブチニル基、ペンチニル基、ヘキシニル基、へプチニル基、オクチニル基、ノニニル基、デシニル基、ウンデシニル基、ドデシニル基等が挙げられる。該アルキニル基の炭素数は、好ましくは２〜１２である。
【００６０】
Ｒ2の分岐若しくは非分岐の炭素数１〜３０のアルキレン基としては、エチレン基、プロピレン基、ブチレン基、ペンチレン基、ヘキシレン基、へプチレン基、オクチレン基、ノニレン基、デシレン基、ウンデシレン基、ドデシレン基、トリデシレン基、テトラデシレン基、ペンタデシレン基、ヘキサデシレン基、ヘプタデシレン基、オクタデシレン基等が挙げられる。該アルキレン基の炭素数は、好ましくは１〜１２である。
【００６１】
Ｒ2の分岐若しくは非分岐の炭素数２〜３０のアルケニレン基としては、ビニレン基、１−プロペニレン基、２−プロペニレン基、１−ブテニレン基、２−ブテニレン基、１−ペンテニレン基、２−ペンテニレン基、１−ヘキセニレン基、２−ヘキセニレン基、１−オクテニレン基等が挙げられる。該アルケニレン基の炭素数は、好ましくは２〜１２である。
【００６２】
Ｒ2の分岐若しくは非分岐の炭素数２〜３０のアルキニレン基としては、エチニレン基、プロピニレン基、ブチニレン基、ペンチニレン基、ヘキシニレン基、へプチニレン基、オクチニレン基、ノニニレン基、デシニレン基、ウンデシニレン基、ドデシニレン基等が挙げられる。該アルキニレン基の炭素数は、好ましくは２〜１２である。
【００６３】
上記構造のシランカップリング剤において、結合単位Ｉの繰り返し数（ｘ）と結合単位ＩＩの繰り返し数（ｙ）の合計の繰り返し数（ｘ＋ｙ）は、３〜３００の範囲が好ましい。この範囲内であると、結合単位ＩＩのメルカプトシランを、結合単位Ｉの−Ｃ7Ｈ15が覆うため、スコーチタイムが短くなることを抑制できるとともに、シリカやゴム成分との良好な反応性を確保することができる。
【００６４】
上記構造のシランカップリング剤としては、例えば、Ｍｏｍｅｎｔｉｖｅ社製のＮＸＴ−Ｚ３０、ＮＸＴ−Ｚ４５、ＮＸＴ−Ｚ６０等を使用することができる。これらは、単独で用いてもよく、２種以上を併用してもよい。
【００６５】
上記構造のシランカップリング剤の含有量は、シリカ１００質量部に対して、３〜１５質量部である。３質量部未満では、シリカとのカップリング効果が小さいため、ゴム強度が低下し、耐摩耗性が悪化する傾向がある。１５質量部を超えると、コストの増加に見合った効果が得られない傾向がある。該含有量は、好ましくは４質量部以上、より好ましくは５質量部以上である。一方、該含有量は、好ましくは１２質量部以下、より好ましくは１０質量部以下である。
【００６６】
＜その他配合成分＞
上記ゴム組成物には、前記成分の他に、従来ゴム工業で使用される配合剤、例えば、可塑剤若しくはオイル、酸化亜鉛、ステアリン酸、老化防止剤、硫黄、加硫促進剤等を含有してもよい。
【００６７】
加硫促進剤としては、グアニジン系、アルデヒド−アミン系、アルデヒド−アンモニア系、チアゾール系、スルフェンアミド系、チオ尿素系、チウラム系、ジチオカルバメート系、ザンデート系の化合物などが挙げられる。これらの加硫促進剤は単独で用いてもよく、２種以上を組み合わせて用いてもよい。加硫促進剤を含有する場合のゴム成分１００質量部に対する含有量は、０．３質量部以上が好ましく、０．５質量部以上がより好ましい。また、加硫促進剤の含有量は２．０質量部以下が好ましく、１．５質量部以下がより好ましい。加硫促進剤の含有量が前記範囲内であると、好適な架橋密度が得られる傾向がある。
【００６８】
可塑剤を含有する場合のゴム成分１００質量部に対する含有量は、加工性の観点から、１質量部以上であり、３質量部以上が好ましい。また、可塑剤の含有量は、耐摩耗性および操縦安定性の観点から、４０質量部以下であり、２０質量部以下が好ましい。なお、本明細書における可塑剤の含有量には、油展ゴムや不溶性硫黄に含まれるオイル分も含まれる。
【００６９】
前記オイルとしては、プロセスオイル、植物油脂、動物油脂などが挙げられる。オイルを含有する場合のゴム成分１００質量部に対する含有量は、加工性の観点から、２質量部以上が好ましく、５質量部以上がより好ましい。また、オイルの含有量は、工程面での負荷の観点から、４０質量部以下が好ましい。
【００７０】
＜ゴム組成物の製造＞
ゴム組成物の製造方法としては、公知の方法を用いることができ、例えば、バンバリーミキサーやニーダー、オープンロールなどで前記各成分のうち、まず硫黄および加硫促進剤を除く成分を混練りし、次に、得られた混練り物に、硫黄および加硫促進剤を添加して混練りし、その後加硫する方法などにより製造できる。
【００７１】
＜タイヤトレッド＞
前記ゴム組成物は、耐摩耗性と耐チップカット性、さらには低燃費性などのゴム物性に優れることから、タイヤ部材、特に、タイヤトレッドに用いることが好ましい。
【００７２】
＜タイヤ＞
本発明の一実施形態である所定のタイヤは、前記ゴム組成物を用いて、通常の方法により製造することができる。すなわち、前記ゴム組成物を、未加硫の段階でトレッドの形状に押出し加工し、タイヤ成形機上で他のタイヤ部材とともに貼り合わせ、通常の方法にて成形することにより、未加硫タイヤを形成し、この未加硫タイヤを加硫機中で加熱加圧することにより、製造することができる。
【００７３】
これらタイヤは、いずれの車両のタイヤとしても使用することができるが、特に、トラック・バスなどの重荷重車に用いられるタイヤとして好適に使用される。
【実施例】
【００７４】
本発明を実施例に基づいて説明するが、本発明は、実施例にのみ限定されるものではない。
【００７５】
以下、実施例および比較例において用いた各種薬品をまとめて示す。
天然ゴム（ＮＲ）：ＴＳＲ２０
改質天然ゴム（改質ＮＲ）：下記製造例１で作製したもの
スチレンブタジエンゴム（ＳＢＲ）：下記製造例２で作製したもの
ブタジエンゴム（ＢＲ）：ハイシスブタジエンゴム（シス含量：９７％、Ｍｗ：６１万）
カーボンブラック（ＣＢ）：カーボンブラック（Ｎ2ＳＡ：１８１ｍ2／ｇ）
シリカ１：エボニックデグサ社製のウルトラシルＶＮ３（Ｎ2ＳＡ：１７５ｍ2／ｇ）
シリカ２：エボニックデグサ社製のウルトラシル９１００ＧＲ（Ｎ2ＳＡ：２１２ｍ2／ｇ）
シランカップリング剤（カップリング剤）１：エボニックデグサ社製のＳｉ２６６（ビス（３−トリエトキシシリルプロピル）ジスルフィド）
シランカップリング剤（カップリング剤）２：モメンティブ社製のＮＸＴ−Ｚ４５（結合単位Ｉと結合単位ＩＩの共重合体（結合単位Ｉ：５５モル％、結合単位ＩＩ：４５モル％）
酸化亜鉛：三井金属鉱業（株）の酸化亜鉛２種
ステアリン酸：日油（株）ビーズステアリン酸
老化防止剤：大内新興化学工業（株）のノクラック６Ｃ
硫黄：鶴見化学工業（株）の粉末硫黄
加硫促進剤：大内新興化学工業（株）のノクセラーＮＳ
【００７６】
製造例１（改質ＮＲの製造）
天然ゴムラテックス（タイテックス社から入手したフィールドラテックス）の固形分濃度（ＤＲＣ）を３０％（ｗ／ｖ）に調整した後、天然ゴムラテックス１０００ｇに対し、Ｅｍａｌ−Ｅ１０ｇとＮａＯＨ１５ｇを加え、室温で４８時間ケン化反応を行い、ケン化天然ゴムラテックスを得た。このラテックスに水を添加してＤＲＣ１５％（ｗ／ｖ）となるまで希釈した後、ゆっくり攪拌しながらギ酸を添加しｐＨを４．０〜４．５に調整し、凝集させた。凝集したゴムを粉砕し、水１０００ｍＬで１回洗浄し、その後１１０℃で２時間乾燥して固形ゴム（改質ＮＲ）を得た。
【００７７】
製造例１により得られた固形ゴム（改質ＮＲ）および上記天然ゴムについて以下に示す方法により、窒素含有量、リン含有量、ゲル含有率を測定した。結果を表１に示す。
【００７８】
（窒素含有量の測定）
窒素含有量は、ＣＨＮ  ＣＯＲＤＥＲ  ＭＴ−５（ヤナコ分析工業（株）製）を用いて測定した。測定には、まずアンチピリンを標準物質として、窒素含有量を求めるための検量線を作製した。次いで、製造例１で得られた改質天然ゴムまたはＴＳＲのサンプル約１０ｍｇを秤量し、３回の測定結果から平均値を求めて、試料の窒素含有量とした。
【００７９】
（リン含有量の測定）
ＩＣＰ発光分析装置（ＩＣＰＳ−８１００、（株）島津製作所製）を使用してリン含有量を求めた。また、リンの３１Ｐ−ＮＭＲ測定は、ＮＭＲ分析装置（４００ＭＨｚ、ＡＶ４００Ｍ、日本ブルカー（株）製）を使用し、８０％リン酸水溶液のＰ原子の測定ピークを基準点（０ｐｐｍ）として、クロロホルムにより生ゴムより抽出した成分を精製し、ＣＤＣｌ３に溶解して測定した。
【００８０】
（ゲル含有率の測定）
１ｍｍ×１ｍｍに切断した生ゴムのサンプル７０．００ｍｇを計り取り、これに３５ｍＬのトルエンを加え１週間冷暗所に静置した。次いで、遠心分離に付してトルエンに不溶のゲル分を沈殿させ上澄みの可溶分を除去し、ゲル分のみをメタノールで固めた後、乾燥し質量を測定した。次の式によりゲル含有率（質量％）を求めた。
ゲル含有率（質量％）＝［乾燥後の質量ｍｇ／最初のサンプル質量ｍｇ］×１００
【００８１】
【表１】
2018188566.tif 000006
【００８２】
製造例２（ＳＢＲの製造）
内容積３０Ｌの撹拌装置付きステンレス製重合反応器を、洗浄、乾燥し、重合反応器の内部のガスを乾燥窒素に置換した。次に、工業用ヘキサン（密度６８０ｋｇ／ｍ3）１５．３ｋｇ、１，３−ブタジエン９１２ｇ、スチレン２８８ｇ、テトラヒドロフラン９．１ｍＬ、エチレングリコールジエチルエーテル６．４ｍＬを重合反応器内に投入した。次に、重合開始剤の失活に作用する不純物を予め無毒化させるために、スカベンジャーとして少量のｎ−１ブチルリチウムのヘキサン溶液を重合反応器内に投入した。ｎ−ブチルリチウムのｎ−ヘキサン溶液（ｎ−ブチルリチウムの含有量１９．２ｍｍｏｌ）を重合反応器内に投入し、重合反応を開始した。重合反応を３時間行った。重合反応中、重合反応器内の温度を６５℃に調整し、重合反応器内の溶液を撹拌速度１３０ｒｐｍで攪拌し、重合反応器内には、１，３−ブタジエン１３６８ｇとスチレン４３２ｇとを連続的に供給した。２−［１−（２−ヒドロキシ−３，５−ジ−ｔ−ペンチルフェニル）エチル］−４，６−ジ−ｔ−ペンチルフェニルアクリレート１９．２ｍｍｏｌを含むＴＨＦ溶液２０ｍＬを重合反応器内に投入し、重合体溶液を１５分間撹拌した。次に、メタノール１．２ｍＬを含むヘキサン溶液２０ｍＬを重合反応器内に投入し、重合体溶液を５分間撹拌した。２−ｔｅｒｔ−ブチル−６−（３−ｔｅｒｔ−ブチル−２−ヒドロキシ−５−メチルベンジル）−４−メチルフェニルアクリレート（住友化学（株）製のスミライザーＧＭ）１２．０ｇ、ペンタエリスリチルテトラキス（３−ラウリルチオプロピオネート）（住友化学（株）製のスミライザーＴＰ−Ｄ）６．０ｇを重合反応器内に投入し、次に、重合体溶液を、常温で２４時間蒸発させ、さらに５５℃で１２時間減圧乾燥し、重合体、変性ＳＢＲを得た。
【００８３】
実施例１〜５および比較例１、２
表２に示す配合内容に従い、配合材料のうち、硫黄および加硫促進剤以外の薬品を、１．７Ｌバンバリーミキサーを用いて、５分間、排出温度１５０℃になるまで混練りし、混練り物を得た。次に、得られた混練り物に、硫黄および加硫促進剤を添加し、２軸オープンロールを用いて、５分間、８０℃になるまで練り込み、未加硫ゴム組成物を得た。
【００８４】
＜加硫ゴムシート＞
得られた未加硫ゴム組成物を、１７０℃の条件で１０分間加硫し、加硫ゴムシートを製造した。
【００８５】
＜試験用タイヤ＞
得られた未加硫ゴム組成物をトレッドの形状に押出し成形し、タイヤ成形機上で他のタイヤ部材とともに貼り合わせ、１７０℃の条件で１０分間加硫し、試験用タイヤ（タイヤサイズ：１９５／６５Ｒ１５、乗用車用タイヤ）を製造した。
【００８６】
＜低発熱性（粘弾性試験）＞
（株）岩本製作所製の粘弾性スペクトロメータを用いて、周波数１０Ｈｚ、初期歪み１０％および動歪み２％の条件下で、３０℃における上記加硫ゴムシートの損失正接ｔａｎδを測定した。そして、比較例１の測定結果を１００とし、下記計算式により指数表示した。なお、低発熱性指数が大きいほど、転がり抵抗特性に優れることを示す。本明細書においては、低発熱性指数は、９０以上であれば、低発熱性が悪化せずに十分に維持されているものとする。
（低発熱性指数）＝（比較例１のｔａｎδ（３０℃））／（各配合のｔａｎδ（３０℃））×１００
【００８７】
＜耐チップカット性＞
上記試験用タイヤのトレッドから採取したゴム試験片を、ＪＩＳ  Ｋ  ６２５１「加硫ゴムおよび熱可塑性ゴム−引張特性の求め方」に準じて引張試験を実施し、破断伸びＥＢ（％）を測定した。そして、比較例１の破断伸びを１００として、下記計算式により、各配合のＥＢを指数表示した。数値が大きいほど、ゴム強度が高く、耐チップカット性能に優れることを示す。
（耐チップカット性）＝（各配合のＥＢ）／（比較例１のＥＢ）×１００
【００８８】
＜耐摩耗性＞
上記加硫ゴムシートについて、ＬＡＴ試験機を用いて、室温、負荷荷重１．０ｋｇｆ、スリップ率３０％の条件で摩耗量を測定した。そして、比較例１の測定結果を１００とし、下記計算式により指数表示した。なお、耐摩耗性指数が大きいほど、耐摩耗性能に優れることを示す。
（耐摩耗性指数）＝（比較例１の摩耗量）／（各配合の摩耗量）×１００
【００８９】
＜走破性・耐久性（実車評価）＞
上記試験用タイヤを、リム（リムサイズ：１８×８Ｊ）にリム組みし、かつ、内圧（２３０ｋＰａ）を充填して、車両（ランドクルーザー２００）の４輪に装着した。そして、１周０．３ｋｍのオフロードコースを３周実車走行し、ドライバーによる官能評価にて走破性、耐久性を、それぞれ比較例１を１００とする指数で評価し、その平均値を求めた。指数が大きいほど走破性、耐久性の総合評価に優れることを示す。
【００９０】
【表２】
2018188566.tif 000007
【産業上の利用可能性】
【００９１】
本発明によれば、耐摩耗性と耐チップカット性に優れるタイヤトレッドおよび該タイヤトレッドを備えるタイヤを提供することができる。